(57)【要約】      （修正有）【課題】膜の機械的強度に著しく影響を与えずに、表面を親水性に改質したフルオロポリマー多孔質膜の提供。【解決手段】多孔質フルオロポリマー支持体、及び架橋結合されたポリマー網目構造を含有する被覆を含む、親水性複合多孔質膜であって、多孔質フルオロポリマー支持体を、溶媒、架橋剤、光開始剤、及び重合された１，５−シクロオクタジエン繰返し単位からなる主鎖を含み、繰返し単位の少なくとも１つが、主鎖に結合したペンダント親水性基を含み、繰返し単位の少なくとも１つが、主鎖に結合したペンダントフッ素化疎水性基を含有する、テレケリックポリマーを含む被覆組成物で被覆し、得られた被覆をｉｎ−ｓｉｔｕ架橋結合させることによって製造される親水性複合多孔質膜。【選択図】なし【特許請求の範囲】
【請求項１】
多孔質フルオロポリマー支持体、及び架橋結合されたポリマー網目構造を含む被覆を含む、親水性複合多孔質膜であって、多孔質フルオロポリマー支持体を、溶媒、架橋剤、光開始剤、及び重合された１，５−シクロオクタジエン繰返し単位からなる主鎖を含み、前記繰返し単位の少なくとも１つが、主鎖に結合したペンダント親水性基を含み、前記繰返し単位の少なくとももう１つが、主鎖に結合したペンダントフッ素化疎水性基を含む、テレケリックポリマーを含む被覆組成物で被覆し、得られた被覆をｉｎ  ｓｉｔｕ架橋結合させることによって製造される、親水性複合多孔質膜。
【請求項２】
テレケリックポリマーが、疎水性末端基及び／又は親水性末端基を含む、請求項１に記載の親水性複合多孔質膜。
【請求項３】
テレケリックポリマーが、繰返し単位Ｂ及びＣの少なくとも１つ、並びに任意選択で、１つ又は複数の繰返し単位Ａを含み、繰返し単位Ａ〜Ｃは次式のものであり、
【化１】
2016194037.tif 000021
式中、Ｒは親水性基である、請求項１に記載の親水性複合多孔質膜。
【請求項４】
Ｒが、カルボキシアルキル、スルホンアルキル、及びヒドロキシアルキルの各基から選択される、請求項３に記載の親水性複合多孔質膜。
【請求項５】
繰返し単位Ａ、Ｂ及びＣを含む、請求項１〜４のいずれか一項に記載の親水性複合多孔質膜。
【請求項６】
疎水性末端基を有する、請求項１〜５のいずれか一項に記載の親水性複合多孔質膜。
【請求項７】
テレケリックポリマーが、次式のものであり、
【化２】
2016194037.tif 000022
式中、ｘ及びｍは、独立してｎ＋ｍ＋ｘの０〜３５モル％であり、但し、ｎ＋ｍ＋ｘ＝１０〜１０００、ｎ及びｍは、独立して約１０〜約１０００であり、Ｒは親水性基である、請求項１〜６のいずれか一項に記載の親水性複合多孔質膜。
【請求項８】
テレケリックポリマーが、親水性末端基を有する、請求項１〜６のいずれか一項に記載の親水性複合多孔質膜。
【請求項９】
テレケリックポリマーが、以下の式のものを含み、
【化３】
2016194037.tif 000023
式中、Ｐは重合開始可能な基であり、ｘ及びｍは、独立してｎ＋ｍ＋ｘの０〜３５モル％であり、但し、ｎ＋ｍ＋ｘ＝１０〜１０００である、請求項８に記載の親水性複合多孔質膜。
【請求項１０】
Ｒが、カルボキシアルキル、スルホンアルキル、及びヒドロキシアルキルの各基から選択される、請求項９に記載の親水性複合多孔質膜。
【請求項１１】
架橋剤が、バイチオール又はマルチチオールである、請求項１〜１０のいずれか一項に記載の親水性複合多孔質膜。
【請求項１２】
テレケリックポリマーが、次式のものであり、
【化４】
2016194037.tif 000024
式中、Ｐは重合開始可能な基であり、ｘ及びｍは、独立してｎ＋ｍ＋ｘの０〜３５モル％であり、但し、ｎ＋ｍ＋ｘ＝１０〜１０００である、請求項９〜１１のいずれか一項に記載の親水性複合多孔質膜。
【請求項１３】
光開始剤が、カンファーキノン、ベンゾフェノン、ベンゾフェノン誘導体、アセトフェノン、アセトフェノン誘導体、ホスフィンオキシド及び誘導体、ベンゾインアルキルエーテル、ベンジルケタール、フェニルグリオキサルエステル及びその誘導体、二量体フェニルグリオキサルエステル、ペルエステル、ハロメチルトリアジン、ヘキサアリールビスイミダゾール／共開始剤系、フェロセニウム化合物、チタノセン、並びにその組み合わせから選択される、請求項１〜１２のいずれか一項に記載の親水性複合多孔質膜。
【請求項１４】
前記多孔質フルオロポリマー支持体が、ＰＴＦＥ、ＰＶＤＦ、ＰＶＦ（ポリフッ化ビニル）、ＰＣＴＦＥ（ポリクロロトリフルオロエチレン）、ＦＥＰ（フッ素化エチレンプロピレン）、ＥＴＦＥ（ポリエチレンテトラフルオロエチレン）、ＥＣＴＦＥ（ポリ（エチレンクロロトリフルオロエチレン））、ＰＦＰＥ（パーフルオロポリエーテル）、ＰＦＳＡ（パーフルオロスルホン酸）、及びパーフルオロポリオキセタンから選択される、請求項１〜１３のいずれか一項に記載の親水性複合多孔質膜。
【請求項１５】
被覆の架橋結合が、被覆をＵＶ放射へ曝すことによって形成される、請求項１〜１４のいずれか一項に記載の親水性複合多孔質膜。
【請求項１６】
（ｉ）多孔質フルオロポリマー支持体を用意するステップと、
（ｉｉ）溶媒、架橋剤、光開始剤、及び次式のテレケリックポリマーを含む溶液で、多孔質フルオロポリマー支持体を被覆するステップと、
【化５】
2016194037.tif 000025
（ｉｉｉ）（ｉｉ）からの被覆多孔質フルオロポリマー支持体を乾燥させて、被覆から溶媒の少なくとも一部を取り除くステップと、
（ｉｖ）被覆に存在するテレケリックポリマーを架橋結合させるステップと
を含む、多孔質フルオロポリマー支持体を親水性改質する方法。
【請求項１７】
請求項１６に記載の多孔質フルオロポリマー支持体を親水性改質する方法によって製造される、親水性改質フルオロポリマー多孔質膜。
【請求項１８】
請求項１〜１５のいずれか一項に記載の親水性複合多孔質膜又は請求項１７に記載の親水性改質フルオロポリマー多孔質膜に流体を通すステップを含む、流体を濾過する方法。
【発明の詳細な説明】
【発明の詳細な説明】
【０００１】
［発明の背景］
[0001]多孔質フルオロポリマー膜、例えばＰＴＦＥ膜の機械的強度、耐薬品性又は化学的不活性、非付着性、優れた誘電特性、高温での熱的安定性、及び低摩擦係数を含む特性によって、フルオロポリマー膜は様々な用途に対して非常に魅力あるものになる。しかし、ある種の用途に対しては、その本質的な特性に影響することなく、ＰＴＦＥ表面を改質することが便益となるであろう。特定の用途に対する膜の適合性を改善するために、ＰＴＦＥ膜の表面特性及び化学的性質を改質することが試みられてきた。例えば、表面被覆、混合、例えば、膜を波長２５０〜４５０ｎｍのＵＶ放射に曝す広帯域紫外線放射又はＢＢＵＶ、及びプラズマ処理などの高エネルギー表面改質、遊離基、及びオゾンエッチング、原子層蒸着、及び改質ＰＴＦＥ様ポリマーの合成などが試みられた。しかし、大抵の試みは、ＢＢＵＶ及びプラズマなどの高エネルギー処理に集中した。これら表面改質法の正確なメカニズムは報告されていないが、Ｃ−Ｃ結合の強度はＦ−Ｆ結合よりも約４０％低いことが知られているため、結合切断による遊離基形成からもたらされると考えられる。遊離基の大部分が、Ｃ−Ｃ切断又はポリマー主鎖切断からもたらされている場合、ＰＴＦＥ膜の機械的安定性及び化学的安定性を損なう恐れがある。またプラズマ処理は、膜表面に限られるため、長時間では膜を不安定にさせることも知られている。
【０００２】
[0002]上記によれば、安定な親水性フルオロポリマー膜を提供するための、フルオロポリマー支持体又は得られる膜の機械的強度に著しく影響を与えることのない、多孔質フルオロポリマー支持体の表面改質に対して、未対処の要求が存在する。
【０００３】
［発明の概要］
[0003]本発明は、多孔質フルオロポリマー支持体、及び架橋結合されたポリマー網目構造を含む被覆を含む、親水性複合多孔質膜であって、多孔質フルオロポリマー支持体を、溶媒、架橋剤、光開始剤、及び重合された１，５−シクロオクタジエン繰返し単位からなる主鎖を含み、繰返し単位の少なくとも１つが、主鎖に結合したペンダント親水性基を含み、繰返し単位の少なくとももう１つが、主鎖に結合したペンダントフッ素化疎水性基を含む、テレケリックポリマーを含む被覆組成物で被覆し、得られた被覆をｉｎ  ｓｉｔｕ架橋結合させることによって製造される、親水性複合多孔質膜を提供する。
【０００４】
[0004]コポリマー及び改質ホモポリマーは、フルオロポリマー膜の表面を改質するのに有用である。
【０００５】
[0005]本発明は、テレケリックポリマーを調製する方法、及び親水性改質フルオロポリマー膜を調製する方法をさらに提供する。
【図面の簡単な説明】
【０００６】
【図１】本発明の一実施形態の親水性フッ素化ポリマーを被覆する方法を説明する図である。
【図２】本発明の一実施形態の親水性フッ素化ポリマーを被覆し、架橋結合させる方法を説明する図である。
【図３】ＣＨ２Ｃｌ２における、ポリ（ＣＯＤ）及びポリ（ｇｌｙ−ｈｂ−ＣＯＤ−ｈｂ−ｇｌｙ）のＧＰＣトレースである。
【０００７】
［発明の詳細な説明］
[0009]一実施形態によれば、本発明は、多孔質フルオロポリマー支持体、及び架橋結合されたポリマー網目構造を含む被覆を含む、親水性複合多孔質膜であって、多孔質フルオロポリマー支持体を、溶媒、架橋剤、光開始剤、及び重合された１，５−シクロオクタジエン繰返し単位からなる主鎖を含み、前記繰返し単位の少なくとも１つが、主鎖に結合したペンダント親水性基を含み、該繰返し単位の少なくとももう１つが、主鎖に結合したペンダントフッ素化疎水性基を含む、テレケリックポリマーを含む被覆組成物で被覆し、得られた被覆をｉｎ  ｓｉｔｕ架橋結合させることによって製造される、親水性複合多孔質膜を提供する。
【０００８】
[0010]テレケリックポリマーの末端基は、疎水性末端及び／又は親水性末端であることができる。一実施形態において、末端基は疎水性である。他の実施形態において、末端基は親水性である。
【０００９】
[0011]一実施形態によれば、テレケリックポリマーは、繰返し単位Ｂ及びＣの少なくとも１つ、並びに任意選択で、１つ又は複数の繰返し単位Ａを含み、繰返し単位Ａ〜Ｃは次式のものであり、
【化１】
2016194037.tif 000002
式中、Ｒは親水性基である。
【００１０】
[0012]上記実施形態において、親水性基Ｒは、カルボキシアルキル、スルホンアルキル、及びヒドロキシアルキルの各基から選択される。
【００１１】
[0013]本発明の実施形態において、繰返し単位Ａ、Ｂ及び／又はＣは、任意の適切な形態で、例えば、ブロック、又はランダムに配置されたブロックとして、存在することができる。
【００１２】
[0014]一実施形態において、テレケリックポリマーは、繰返し単位Ａ、Ｂ及びＣを含む。例えば、テレケリックポリマーは次式のものであり、
【化２】
2016194037.tif 000003
式中、ｘ及びｍは、独立してｎ＋ｍ＋ｘの０〜３５モル％であり、但し、ｎ＋ｍ＋ｘ＝１０〜１０００、ｎ及びｍは、独立して約１０〜約１０００であり、Ｒは親水性基である。
【００１３】
[0015]一実施形態において、テレケリックポリマーは、親水性末端基を含む。例えば、親水性末端基は、ポリヒドロキシアルキルエーテル基を含む。
【００１４】
[0016]一実施形態において、テレケリックポリマーは以下の式のものを含む。
【化３】
2016194037.tif 000004
式中、Ｒは、親水性基、例えば、カルボキシアルキル、スルホンアルキル、又はヒドロキシアルキルの各基であり、ｎは約１０〜約１０００であり、但し、Ｐは重合開始可能な基である。
【００１５】
[0017]一実施形態において、テレケリックポリマーは次式のものであり、
【化４】
2016194037.tif 000005
式中、Ｐは重合開始可能な基であり、ｘ及びｍは、独立してｎ＋ｍ＋ｘの０〜３５モル％であり、但し、ｎ＋ｍ＋ｘ＝１０〜１０００、Ｒは親水性基である。
【００１６】
[0018]テレケリックポリマーは、任意の適切な架橋剤、好ましくはバイチオール又はマルチチオールによって架橋結合させることができる。
【００１７】
[0019]任意の適切な光開始剤、例えば、カンファーキノン、ベンゾフェノン、ベンゾフェノン誘導体、アセトフェノン、アセトフェノン誘導体、ホスフィンオキシド及び誘導体、ベンゾインアルキルエーテル、ベンジルケタール、フェニルグリオキサルエステル及びその誘導体、二量体フェニルグリオキサルエステル、ペルエステル、ハロメチルトリアジン、ヘキサアリールビスイミダゾール／共開始剤系、フェロセニウム化合物、チタノセン、並びにその組み合わせから選択される光開始剤を用いることができる。
【００１８】
[0020]いずれかの適切な多孔質フルオロポリマー支持体を親水性改質することができ、例えば、多孔質フルオロポリマー支持体は、ＰＴＦＥ、ＰＶＤＦ、ＰＶＦ（ポリフッ化ビニル）、ＰＣＴＦＥ（ポリクロロトリフルオロエチレン）、ＦＥＰ（フッ化エチレンプロピレン）、ＥＴＦＥ（ポリエチレンテトラフルオロエチレン）、ＥＣＴＦＥ（ポリ（エチレンクロロトリフルオロエチレン））、ＰＦＰＥ（パーフルオロポリエーテル）、ＰＦＳＡ（パーフルオロスルホン酸）、及びパーフルオロポリオキセタンから選択することができる。
【００１９】
[0021]一実施形態によれば、被覆の架橋結合は、被覆をＵＶ放射に曝すことによって形成される。
【００２０】
[0022]本発明は、次式のテレケリックポリマーをさらに提供する。
【化５】
2016194037.tif 000006
式中、Ｐは重合開始可能な基であり、ｘ及びｍは、独立してｎ＋ｍ＋ｘの０〜３５モル％であり、但し、ｎ＋ｍ＋ｘ＝１０〜１０００、Ｒは親水性基である。
【００２１】
[0023]本発明は、
[0024]（ｉ）多孔質フルオロポリマー支持体を用意するステップと、
[0025]（ｉｉ）溶媒、架橋剤、光開始剤、及び上記のテレケリックポリマーを含む溶液で、多孔質フルオロポリマー支持体を被覆するステップと、
[0026]（ｉｉｉ）（ｉｉ）からの被覆フルオロポリマー支持体を乾燥させて、被覆溶液から溶媒の少なくとも一部を取り除くステップと、
[0027]（ｉｖ）被覆に存在する前記テレケリックポリマーを架橋結合させるステップと
を含む、多孔質フルオロポリマー支持体を親水性改質する方法をさらに提供する。
【００２２】
[0028]本発明は、上記の方法によって製造された親水性改質フルオロポリマー膜をさらに提供する。
【００２３】
[0029]本発明は、上記親水性複合多孔質膜のいずれかに流体を通すステップを含む、流体を濾過する方法をさらに提供する。
【００２４】
[0030]テレケリックポリマーは、任意の適切な分子量、例えば、一実施形態において、数平均分子量又は重量平均分子量（Ｍｎ又はＭｗ）が、約１０ｋＤａ〜約１０００ｋＤａ、好ましくは約７５ｋＤａ〜約５００ｋＤａ、より好ましくは約２５０ｋＤａ〜約５００ｋＤａであることができる。
【００２５】
[0031]本発明のテレケリックポリマーは、任意の適切な方法、例えば、１，５−シクロオクタジエン（ＣＯＤ）の開環メタセシス重合によって、調製することができる。一般に、カルベン配位子を含む遷移金属触媒がメタセシス反応を媒介する。
【００２６】
[0032]任意の適切なＲＯＭＰ触媒、例えば、第一世代、第二世代、第三世代のグラブス触媒、ユミコア（Ｕｍｉｃｏｒｅ）触媒、ホベイダ−グラブス（Ｈｏｖｅｙｄａ−Ｇｒｕｂｂｓ）触媒、シュロック（Ｓｃｈｒｏｃｋ）触媒、及びシュロック−ホベイダ（Ｓｃｈｒｏｃｋ−Ｈｏｖｅｙｄａ）触媒を用いることができる。かかる触媒の例として、以下のものが挙げられる。
【化６】
2016194037.tif 000007
【化７】
2016194037.tif 000008
【化８】
2016194037.tif 000009
【００２７】
[0033]一実施形態において、第三世代グラブス触媒は、空気中での安定性、複数の官能基への耐性、及び／又は速い、重合開始速度及び連鎖成長速度などの利点のために、特に適している。さらに、第三世代グラブス触媒を用いて、末端基に、任意の相溶性基を取り入れるように処理することができ、触媒を容易に再生利用することができる。かかる触媒の好ましい例としては、
【化９】
2016194037.tif 000010
がある。
【００２８】
[0034]上記第三世代グラブス触媒（Ｇ３）は、市販のものを得てもよいし、以下のように、第二世代グラブス触媒（Ｇ２）から調製してもよい。
【化１０】
2016194037.tif 000011
【００２９】
[0035]モノマーの重合は、適切な溶媒、例えば、ＲＯＭＰ重合の実施に一般に用いられる溶媒中で行われる。適切な溶媒の例として、ベンゼン、トルエン、及びキシレンなどの芳香族炭化水素、ｎ−ペンタン、ヘキサン、及びヘプタンなどの脂肪族炭化水素、シクロヘキサンなどの脂環式炭化水素、ジクロロメタン、ジクロロエタン、ジクロロエチレン、テトラクロロエタン、クロロベンゼン、ジクロロベンゼン、及びトリクロロベンゼンなどのハロゲン化炭化水素、並びにその混合物が挙げられる。
【００３０】
[0036]モノマー濃度は、１〜５０重量％の範囲であってよく、好ましくは２〜４５重量％の範囲であってよく、より好ましくは３〜４０重量％の範囲であってよい。
【００３１】
[0037]重合は、任意の適切な温度、例えば、−２０〜＋１００℃、好ましくは１０〜８０℃で実施することができる。
【００３２】
[0038]重合は、ポリマーの適切な分子鎖長を得るのに適した、約１分〜１００時間であり得る、任意の時間で実施することができる。
【００３３】
[0039]触媒の量は、任意の適切な量で選択することができる。例えば、触媒対モノマーのモル比は、約１：１０〜約１：１０００であってよく、好ましくは約１：５０〜１：５００であってよく、より好ましくは約１：１００〜約１：２００であってよい。例えば、触媒対モノマーのモル比は、１：ｎ及び１：ｍであることができ、ここで、ｎ及びｍは平均重合度である。
【００３４】
[0040]ポリマーは、適切な技術、例えば非溶媒を用いた沈殿によって、単離することができる。
【００３５】
[0041]ポリマーは、いずれかの既知の技術によって、分子量及び分子量分布について特性決定することができる。例えば、ＭＡＬＳ−ＧＰＣ技術を用いることができる。ＭＡＬＳ−ＧＰＣ技術は、移動相を用いて、高圧ポンプによって、ポリマー溶液を、固定相を充填したカラム群を通して溶出する。固定相により、ポリマー試料が分子鎖の大きさによって分離され、次いで３つの異なる検出器によってポリマーが検出される。直列の検出器を用いることができ、例えば、一列に並んだ、紫外線検出器（ＵＶ検出器）、続いて多角度レーザー光散乱検出器（ＭＡＬＳ検出器）、続いて示差屈折率検出器（ＲＩ検出器）である。ＵＶ検出器によって、波長２５４ｎｍでポリマーの光吸収が測定され、ＭＡＬＳ検出器によって、移動相に相対的な、ポリマー鎖からの散乱光が測定される。
【００３６】
[0042]本発明のコポリマーは、高単分散である。例えば、コポリマーでは、Ｍｗ／Ｍｎが１．０５〜１．５であり、好ましくは１．１〜１．２である。
【００３７】
[0043]一実施形態によれば、ポリシクロオクタジエン（ポリ（ＣＯＤ）又はＰＣＯＤ）は、ＲＯＭＰ触媒によりＣＯＤを重合することによって得られ、次いで、以下に説明するように、重合を終わらせることができる。
【化１１】
2016194037.tif 000012
【００３８】
[0044]上記方法において、重合は、適切な方法、例えば、エチルビニルエーテルなどのアルキルビニルエーテルを用いることによって、終わらせることができる。
【００３９】
[0045]他の実施形態によれば、テレケリックポリＣＯＤは、以下に説明するように、ＲＯＭＰを用いて調製することができる。
【化１２】
2016194037.tif 000013
【００４０】
[0046]テレケリックポリ（ＣＯＤ）をさらに改質して、複数のヒドロキシル基を有するテレケリックポリ（ＣＯＤ）をもたらすことができる。例えば、以下に説明するように、上記テレケリックポリ（ＣＯＤ）をヒドロキシメチルエチレンオキシドと反応させて、複数のヒドロキシル基を有するテレケリックポリ（ＣＯＤ）を得ることができる。
【化１３】
2016194037.tif 000014
【００４１】
[0047]多孔質フルオロポリマー支持体、例えばＰＴＦＥに付着させるために、フッ素化チオールと反応させることによって、親フッ素性部分がもたらされる。親水性官能基は、親水性モノチオールによって加えられ得る。その反応を以下に説明する。
【化１４】
2016194037.tif 000015
但し、ｍ＋ｘ＝ｎ。
【化１５】
2016194037.tif 000016
【００４２】
[0048]他の実施形態によれば、テレケリックポリ（ＣＯＤ）を以下のように改質することができる。
【化１６】
2016194037.tif 000017
但し、ｍ＋ｘ＝ｙ＋１（ＸＩＩＩ）。
【００４３】
[0049]上記構造は、ハイパーブランチポリ（ｇｌｙ−ＣＯＤ−ｇｌｙ）系の改質の結果もたらされ、架橋結合させるステップの間に、膜上にｉｎ  ｓｉｔｕ生成される。
【００４４】
[0050]また、本発明は、次式の、改質された直鎖樹状ポリ（ＣＯＤ）を提供する。
【化１７】
2016194037.tif 000018
式中、ｎ＋ｍ＋ｘ＝ｙ＋１（ＶＩＩ）。
【００４５】
[0051]ハイパーブランチＰＣＯＤを、まずグリシドールと反応させ、反応生成物は、親水性側鎖及びフッ素化側鎖の両方を導入することによって改質される。チオール・エン反応により、ＰＣＯＤ主鎖に親水性側鎖及びフルオロ側鎖の両方が導入される。フルオロ側鎖をＰＣＯＤと反応させ、続けて親水性成分と反応させる逐次反応か、又はフルオロ側鎖と親水性成分の混合物をＰＣＯＤと反応させて、フルオロ側鎖と親水性成分の両方を同時に導入する。
【００４６】
[0052]ＰＣＯＤ系の分子量は、チオール・エン官能基及び架橋結合のための二重結合を十分にもたらすように調整される。
【００４７】
[0053]本発明は、多孔質フルオロポリマー、及びコポリマー、又は上記の改質ホモポリマーを含む、親水性複合膜をさらに提供するものであり、コポリマー又は改質ホモポリマーは、任意選択で架橋結合される。
【００４８】
[0054]得られる多孔質膜の表面張力は、以下のように測定することができる。例えば、任意選択で、ＰＴＦＥ膜シートをＩＰＡ溶媒で予め湿らせ、０．１質量％〜１０質量％の濃度範囲のポリマー溶液にその膜を浸漬することによって、室温でＰＴＦＥ膜シートが被覆される。ＰＴＦＥシートの被覆時間は、１分〜１２時間の範囲である。膜は、浸漬後、１００℃〜１６０℃の対流オーブンで乾燥させる。乾燥時間は、１０分〜１２時間の範囲である。ＰＴＦＥ膜のぬれ特性を、臨界ぬれ表面張力を測定することによって評価する。被覆方法、及び架橋結合させる方法を図１に説明する。図２は、本発明の一実施形態の多孔質フルオロポリマー支持体の被覆を架橋結合させる方法を説明する。
【００４９】
[0055]表面張力に関して、表面改質の変化は、固体表面よりもむしろ多孔質膜の表面張力を測定するように開発された方法によって測定された。その方法は、一定の組成の一組の溶液に依存するものである。各溶液は、特定の表面張力をもつ。溶液の表面張力は、わずかな非等価増分で、２５〜９２ｄｙｎｅ／ｃｍの範囲である。膜の表面張力を測定するために、白色光テーブルの上に膜を配置し、ある表面張力の溶液一滴を膜表面に付与し、液滴が、膜に浸透し、光が膜を透過する指標として明るい白色になる時間を記録する。液滴が膜を浸透するのにかかる時間が１０秒以下である場合、瞬間ぬれと考えられる。その時間が１０秒より長い場合、溶液は膜を部分的にぬらすと考えられる。
【００５０】
[0056]任意の適切な方法、例えば、光開始剤、及びＵＶなどの高エネルギー放射線を用いて、架橋結合を形成することができる。架橋結合は、膜に非常に安定なポリマー網目構造をもたらすことになると考えられる。
【００５１】
[0001]架橋結合は、以下のように実施することができる。ポリマー被覆ＰＴＦＥシートを、ＩＰＡで予め湿らせ、次いでシートを光開始剤が調製される溶媒で洗浄して、ＩＰＡと溶媒を交換する。その後、シートを、一定濃度の光開始剤溶液に一定時間浸漬し、次いでＵＶ照射に曝した。光開始剤溶液中の浸漬時間は、１分〜２４時間の範囲である。ＵＶ照射時間は、３０秒〜２４時間の範囲である。次に、膜の臨界ぬれ表面張力（ＣＷＳＴ）、性能特性決定、及び／又はＳＰＭ試験を測定した。「ＳＰＭ」は、１２０〜１８０℃での、高温硫酸過酸化水素混合物（Ｈ２ＳＯ４（９６％）：Ｈ２Ｏ２（３０％）が体積で８０：２０である）を意味する。
【００５２】
[0002]本発明の一実施形態によれば、親水性フルオロポリマー膜は多孔質膜であり、例えば、直径１ｎｍ〜１００ｎｍの孔を有するナノ多孔質膜、又は直径１μｍ〜１０μｍの孔を有する微多孔質膜である。
【００５３】
[0003]本発明の実施形態による、親水性フルオロポリマー多孔質膜は、多様な用途において使用することができ、例えば、診断的用途（例えば、サンプル調製及び／又は診断用側方流動装置を含む）、インクジェット用途、リソグラフィー、例えばＨＤ／ＵＨＭＷＰＥをベースとする媒体の置き換えとして、製薬産業用流体の濾過、金属の除去、超純水の製造、産業用水及び地表水の処理、医療用途用の流体の濾過（例えば、静脈内適用などの、家庭での使用及び／又は患者への使用を含み、また例えば、血液などの生体液の濾過（例えば、ウイルスの除去）も含む）、電子工学産業用流体の濾過（例えば、超小型電子技術産業及び高温ＳＰＭでのフォトレジスト液の濾過）、食品及び飲料産業用の流体の濾過、ビールの濾過、浄化、抗体含有流体及び／又は蛋白質含有流体の濾過、核酸含有流体の濾過、細胞検出（ｉｎ  ｓｉｔｕを含む）、細胞採取、及び／又は細胞培養液の濾過が挙げられる。代替的に、又は追加的に、本発明の実施形態の膜は、空気及び／又はガスを濾過するのに使用することができ、及び／又は通気の用途（例えば、空気及び／又はガスは通すが、液体は通さない）に使用することができる。本発明の実施形態の膜は、例えば、眼科用手術用品など、外科用装置及び外科用品などの、多様な装置において使用することができる。
【００５４】
[0004]本発明の実施形態によれば、親水性フルオロポリマー多孔質膜は、平面、平坦なシート、ひだ状、管状、らせん状、及び中空繊維などの、多様な形状であることができる。
【００５５】
[0005]本発明の実施形態の親水性フルオロポリマー多孔質膜は、典型的には、少なくとも１つの注入口及び少なくとも１つの注出口を備え、注入口と注出口の間に少なくとも１つの流体流路を画定するハウジング内に配置されており、少なくとも１つの本発明の膜又は少なくとも１つの本発明の膜を含むフィルタは、流体流路の全域にわたっていて、それにより、濾過装置又はフィルタモジュールを提供する。一実施形態において、注入口及び第１の注出口を備え、注入口と第１の注出口の間に第１の流体流路を画定するハウジングと、少なくとも１つの本発明の膜又は少なくとも１つの本発明の膜を含むフィルタを備え、本発明の膜又は少なくとも１つの本発明の膜を含むフィルタはハウジング内に第１の流体流路の全域にわたって配置されている、濾過装置が提供される。
【００５６】
[0006]クロスフロー適用に関して、少なくとも１つの本発明の膜又は少なくとも１つの本発明の膜を含むフィルタが、少なくとも１つの注入口及び少なくとも２つの注出口を備え、注入口と第１の注出口の間に少なくとも１つの第１の流体流路を画定し、注入口と第２の注出口の間に第２の流体流路を画定するハウジング内に配置されており、本発明の膜又は少なくとも１つの本発明の膜を含むフィルタが、第１の流体流路の全域にわたっていて、それにより、濾過装置又はフィルタモジュールを提供することが好ましい。例示的一実施形態において、濾過装置は、クロスフローフィルタモジュール、並びに注入口、濃縮液出口を有する第１の注出口、及び浸透液出口を有する第２の注出口を備え、注入口と第１の注出口の間に第１の流体流路を画定し、注入口と第２の注出口の間に第２の流体流路を画定するハウジングを備え、少なくとも１つの本発明の膜又は少なくとも１つの本発明の膜を含むフィルタが、第１の流体流路の全域にわたって配置されている。
【００５７】
[0007]濾過装置又はフィルタモジュールは殺菌することができる。適切な形状であり、注入口及び１つ又は複数の注入口を提供する、任意のハウジングを用いることができる。
【００５８】
[0008]ハウジングは、処理される流体と適合性のある、任意の不浸透性熱可塑性材料などの、任意の適切な剛性不浸透性材料で製作することができる。例えば、ハウジングは、ステンレス鋼などの金属、又はポリマー、例えば、アクリル、ポリプロピレン、ポリスチレン、若しくはポリカーボネート樹脂などの、透明若しくは半透明のポリマーで製作することができる。
【００５９】
[0009]一実施形態によれば、親水性フルオロポリマー多孔質膜は、任意の適切な多孔質フルオロポリマー支持体、例えば、ＰＴＦＥ、ＰＶＤＦ（ポリフッ化ビニリデン）、ＰＶＦ（ポリフッ化ビニル）、ＰＣＴＦＥ（ポリクロロトリフルオロエチレン）、ＦＥＰ（フッ素化エチレンプロピレン）、ＥＴＦＥ（ポリエチレンテトラフルオロエチレン）、ＥＣＴＦＥ（ポリ（エチレンクロロトリフルオロエチレン））、ＰＦＰＥ（パーフルオロポリエーテル）、ＰＦＳＡ（パーフルオロスルホン酸）、及びパーフルオロポリオキセタンでつくられた支持体を含む。多孔質支持体は、例えば、約１０ｎｍ〜約１０ミクロンの任意の適切な孔径をもつことができ、好ましくは、ＰＴＦＥ及びＰＶＤＦである。
【００６０】
[0010]本発明は、上記方法によって製造される親水性改質フルオロポリマー膜をさらに提供する。
【００６１】
[0011]本発明は、上記親水性フルオロポリマー膜に流体を通すステップを含む、流体を濾過する方法をさらに提供する。
【００６２】
[0012]以下の実施例は、本発明をさらに説明するが、勿論、本発明の範囲を決して限定するものではないと解釈されたい。
【００６３】
実施例１
[0013]材料：以下の材料を購入し、そのまま使用した。
【００６４】
[0014]ジメチル５−ノルボルネン−２，３−ジカルボキシレート（Ｃ３）はＡｌｆａ  Ａｅｓａｒ社から購入した。
【００６５】
[0015]ジクロロメタン（ＤＣＭ）を活性アルミナで保存し、使用前にアルゴンでパージした。イソプロピルアルコール（ＩＰＡ）、ジシクロペンタジエン（ＤＣＰＤ）、テトラヒドロフラン（ＴＨＦ）、酢酸エチル、Ｎ−フェニルマレイミド、アセトニトリル、メタノール、第二世代グラブス触媒、３−ブロモピリジン、及びペンタンはＳｉｇｍａ−Ａｌｄｒｉｃｈ  Ｃｏ．社から購入し、さらなる処理を行わずに使用した。ジクロロペンタンもまた、Ｓｉｇｍａ−Ａｌｄｒｉｃｈ  Ｃｏ．社から購入し、使用前に塩基性アルミナで処理をした。１，５−シクロオクタジエン（ＣＯＤ）は、真空蒸留によって、三フッ化ホウ素から精製し、直ちに使用した。
【００６６】
実施例２
[0016]本実施例は、ジクロロ［１，３−ビス（２，４，６−トリメチルフェニル）−２−イミダゾリジニリデン］（ベンジリデン）ビス（３−ブロモピリジン）ルテニウム（ＩＩ）（Ｇ３）触媒の調製を説明する。
【化１８】
2016194037.tif 000019
【００６７】
[0017]上記の第二世代グラブス触媒（Ｇ２）（１．０ｇ、１．１８ｍｍｏｌ）を、５０ｍＬフラスコ内で３−ブロモピリジン（１．１４ｍＬ、１１．８ｍｍｏｌ）と混合した。室温で５分間撹拌すると、赤色の混合物が鮮緑色に変わった。ペンタン（４０ｍＬ）を、撹拌しながら１５分かけて添加し、緑色の固体を得た。混合物を冷凍機で２４時間冷却し、真空下で濾過した。緑色の固体である、得られたＧ３触媒を冷ペンタンで洗浄し、室温、真空下で乾燥させて、収量０．９ｇ、収率８８％をもたらした。
【００６８】
実施例３
[0018]本実施例は、本発明の一実施形態の、ホモポリマー及びコポリマーの、ゲル浸透クロマトグラフィーによる特性決定を説明する。
【００６９】
[0019]得られるホモポリマー及びブロックコポリマーは、分子量及び分子量分布の特性について、以下の条件でのＭＡＬＳ−ＧＰＣ技術によって特性決定された。
[0020]移動相：ジクロロメタン（ＤＣＭ）
[0021]移動相温度：３０℃
[0022]ＵＶ波長：２４５ｎｍ
[0023]使用するカラム：３本のＰＳＳ  ＳＶＤ  Ｌｕｘ分析カラム（スチレン−ジビニルベンゼンコポリマー網目構造）、直径５μｍ、孔径が１０００Ａ、１００，０００Ａ、及び１，０００，０００Ａであるビーズを固定相として有するカラム、及びガードカラム
[0024]流量：１ｍＬ／分
[0025]ＧＰＣシステム：ＵＶ検出器及びＲＩ検出器を備える、Ｗａｔｅｒｓ  ＨＰＬＣ  Ａｌｌｉａｎｃｅ  ｅ２６９５システム
[0026]ＭＡＬＳシステム：６６４．５ｎｍのレーザーを作動させる、８個の検出器を備えるＤＡＷＮ  ＨＥＬＥＯＳ８システム
【００７０】
実施例４
[0100]本実施例は、本発明の一実施形態のポリシクロオクタジエン（Ｐ−ＣＯＤ）の合成方法を説明する。
【００７１】
[0101]撹拌子を備えた５０ｍｌ丸底フラスコで、第二世代グラブス触媒（３．０ｍｇ、０．００４ｍｍｏｌ）、２−ブテン−１，４−ジオール（１０．０ｍｇ、０．１２ｍｍｏｌ）、及び１，５−シクロオクタジエン（４９０ｍｇ、４．５４ｍｍｏｌ）を混合させて、アルゴンで５分間脱気し、４０℃のオイルバスへ移した。１時間加熱し続け、残りの１，５−シクロオクタジエン（４．５ｍｇ、４．２ｍｍｏｌ）のＤＣＭ５ｍｌ溶液を混合物へ添加し、さらに６時間加熱し続けた。ヒドロキシル末端ポリマー（Ｐ−ＣＯＤ）を、メタノール中の沈殿によって、単離した。１Ｈ−ＮＭＲ（３００ＭＨｚ，ＣＤＣｌ３）：δ（ｐｐｍ）５．３〜５．５（ｓ，広幅，１Ｈ）、１．７５〜２．５（ｓ，広幅）。
【００７２】
実施例５
[0102]本実施例は、本発明の一実施形態の式（Ｘ）、ポリ（ｇｌｙ−ｈｂ−ＣＯＤ−ｈｂ−ｇｌｙ）であるグリシジル末端基を有するテレケリックポリマーを合成する方法を説明する。
【００７３】
[0103]撹拌子を備えた５０ｍｌ丸底フラスコに、テレケリックポリシクロオクタジエン（ヒドロキシ末端化）（１．０ｇ）をジグライムに９０〜１００℃で溶解させた。ヒドロキシル基は、１時間撹拌しながら、ＣａＨ２（０．５ｇ）で活性化させた。グリシドール（１０．０ｇ、１３５ｍｍｏｌ）を、混合物へ３０分かけて滴下で添加した。反応物は、１２時間加熱され続けた。ポリマーを、ヘキサン中の沈殿によって、単離した。１Ｈ−ＮＭＲ（ＣＤＣｌ３）：δ（ｐｐｍ）５．６（ｓ  １Ｈ）、５．４５〜５．３（ｍ  広幅）、２．４（ｓ  ２Ｈ）、２．２〜１．９（ｍ  広幅）。
【００７４】
実施例６
[0104]本実施例は、ポリシクロオクタジエン及びそのハイパーブランチブロックコポリマーをフッ素含有試薬で後官能化する方法を説明する。
【００７５】
[0105]ＰＣＯＤホモポリマー又は式Ａのコポリマーのいずれかを、ＵＶ照射の下、光開始剤の存在下で、１Ｈ，１Ｈ，２Ｈ，２Ｈ−パーフルオロデカンチオールで後官能化させ、次いで実質的に同じプロセスを続ける。例えば、ＰＣＯＤ（１．０ｇ）をＩｒｇａｃｕｒｅ２９５９光開始剤（１−［４−（２−ヒドロキシエトキシ）−フェニル］−２−ヒドロキシ−２−メチル−１−プロパン−１−オン）を１５質量％まで含有するテトラヒドロフランに溶解させる。溶液をＵＶ照射（３００〜４８０ｎｍ、１５０〜２５０ミリワット、６０〜１８０秒）に曝す。反応混合物は、ＰＴＦＥを被覆する方法、及び架橋結合させる方法において使用される。
【００７６】
実施例７
[0106]本実施例は、ＰＴＦＥ多孔質支持体の、ＰＣＯＤ及びポリ（ｇｌｙ−ｈｂ−ＣＯＤ−ｈｂ−ｇｌｙ）を被覆する工程、及び架橋結合させる工程を説明する。
【００７７】
[0107]フッ素化ＰＣＯＤ又はフッ素化ポリ（ｇｌｙ−ｈｂ−ＣＯＤ−ｈｂ−ｇｌｙ）ハイパーブランチブロックポリグリセロールを被覆する工程、及び架橋結合させる工程は、実質的に同じである。以下の例は、フッ素化ＰＣＯＤに基づくものである。
【００７８】
[0108]多孔質ＰＴＦＥ膜は、フッ素化ＰＣＯＤ（１〜１０％質量濃度）ＴＨＦ溶液、光開始剤（Ｉｒｇａｃｕｒｅ、１〜１５質量％）、３−メルカプトエタンスルホン酸ナトリウム塩（１〜１５質量％、均一なＴＨＦ溶液を得るまで、ＴＨＦと希塩酸（１規定）の水溶液で中和させる）を含有する溶液に膜を浸漬することによって、チオール・エン反応を介して改質された、いずれかのフッ素化ＰＣＯＤで被覆されており、膜は、ＵＶ照射（３００〜４８０ｎｍ、１５０〜２５０ミリワット、６０秒〜１８０秒）を用いて、この混合物と共に架橋結合される。次いで、膜をＤＩ水で洗浄し、１００℃で１０分間乾燥させた。
【００７９】
[0109]ＰＣＯＤ及びポリ（ｇｌｙ−ｈｂ−ＣＯＤ−ｈｂ−ｇｌｙ）のＧＰＣトレースを図３に示す。
【００８０】
[0110]ポリ（ｇｌｙ−ｈｂ−ＣＯＤ−ｈｂ−ｇｌｙ）を、ＵＶ照射（９０秒）の下、光開始剤（Ｉｒｇａｃｕｒｅ２９５９、１０％）の存在下で、１Ｈ，１Ｈ，２Ｈ，２Ｈ−パーフルオロデカンチオールとｉｎ  ｓｉｔｕ反応させた。得られたポリマー混合物を用いて、ＰＴＦＥ膜を被覆し、ＣＷＳＴを測定し、次いで、前述したように、同じプロセスを行った。ＰＴＦＥ及び処理されたＰＴＦＥ表面のＣＷＳＴを表１に示す。
【００８１】
[0111]
【表１】
2016194037.tif 000020
【００８２】
[0112]本明細書に記載の、公表資料、特許出願、及び特許などの、全ての参考資料は、各参考資料が、参照によって組み込まれていることが個別に且つ明確に示され、その全体が本明細書に記載されているかのように、参照によって同じ範囲で本明細書に組み込まれている。
【００８３】
[0027]本発明を説明する文脈における（特に、以下の特許請求の範囲の文脈における）、用語「１つの（ａ）」及び「１つの（ａｎ）」及び「その（ｔｈｅ）」及び「少なくとも１つの」及び同様の指示対象の使用は、本明細書において別段の指示がない限り、又は文脈によって明らかに矛盾しない限り、単数と複数の両方を含むと解釈されるべきである。用語「少なくとも１つの」、次いで１つ又は複数の項目の列挙（例えば、「Ａ及びＢの少なくとも１つ」）の使用は、本明細書において別段の指示がない限り、又は文脈によって明らかに矛盾しない限り、列挙された項目（Ａ若しくはＢ）から選択された１つの項目、又は列挙された項目（Ａ及びＢ）の２つ以上の、任意の組み合わせを意味すると解釈されるべきである。用語「含む（ｃｏｍｐｒｉｓｉｎｇ）」、「有する（ｈａｖｉｎｇ）」、「含む（ｉｎｃｌｕｄｉｎｇ）」、及び「含む（ｃｏｎｔａｉｎｉｎｇ）」は、別段の指示がない限り、拡張可能な用語（すなわち、「含む（ｉｎｃｌｕｄｉｎｇ）が、それらに限定されない」）として解釈されるべきである。本明細書の、値の範囲の記載は、本明細書において別段の指示がない限り、その範囲内にある別個の値を個々に参照する簡潔な方法となることを意図するのにすぎず、別個の値は、本明細書に個々に記載されているかのように、本明細書に組み込まれている。本明細書で説明された全ての方法は、本明細書において別段の指示がない限り、それとも文脈によって明らかに矛盾しない限り、任意の適切な順序で実施することができる。本明細書でもたらされる、任意の及び全ての例、又は例示的な言い回し（例えば、「などの」）の使用は、本発明をより明らかにしようと意図するのにすぎず、別段の要求がない限り、本発明の範囲を制限するものではない。本明細書において、全ての言語は、本発明を実施するのに必要な、任意の請求項にかかる構成要素を示すものとして解釈されるべきである。
【００８４】
[0028]本発明者らに既知である、本発明を実施するための最良の態様を含む、本発明の好ましい実施形態を本明細書で説明する。前述の記載を読むと、これらの好ましい実施形態の変形形態は、当分野の技術者に明らかになり得る。本発明者らは、当業者らがこうした変形形態を適切に用いることを期待し、本発明が、本明細書で特に説明されたもの以外でも、実施されることを意図する。したがって、適用可能な法律で許されるように、本発明は、本明細書に添付された、特許請求の範囲に記載の主題の、全ての改変及び等価物を含む。さらに、本明細書において別段の指示がない限り、それとも文脈によって明らかに矛盾しない限り、その全ての可能な変形形態の上記構成要素の任意の組み合わせは、本発明に含まれる。
【図１】
2016194037.tif 000026
【図２】
2016194037.tif 000027
【図３】
2016194037.tif 000028
【外国語明細書】
2016194037000001.pdf